(57)【要約】【課題】燃焼時の二酸化炭素発生量が少ないながらも、良好な成形加工性とを備え、高い強度を有するシートが得られる塩化ビニル樹脂組成物を提供する。【解決手段】炭酸カルシウムを１０重量％以上２５重量％以下、水酸化アルミニウムを１０重量％以上２５重量％以下、及び、ハイドロタルサイトを０．１重量％以上、それぞれ含有し、かつ、前記炭酸カルシウムと前記水酸化アルミニウムとの含有重量比が１：２〜２：１の範囲である塩化ビニル樹脂組成物。【選択図】なし【特許請求の範囲】
【請求項１】
炭酸カルシウムを１０重量％以上２５重量％以下、水酸化アルミニウムを１０重量％以上２５重量％以下、及び、ハイドロタルサイトを０．１重量％以上、それぞれ含有し、かつ、前記炭酸カルシウムと前記水酸化アルミニウムとの含有重量比が１：２〜２：１の範囲であることを特徴とする塩化ビニル樹脂組成物。
【請求項２】
請求項１に記載の塩化ビニル樹脂組成物からなることを特徴とする塩化ビニル樹脂シート。
【請求項３】
内部に補強繊維が配されていることを特徴とする請求項２に記載の塩化ビニル樹脂シート。
【発明の詳細な説明】
【技術分野】
【０００１】
本発明は、焼却処理を行った場合でも二酸化炭素の排出量の少ない塩化ビニル樹脂組成物、及び、そのような塩化ビニル樹脂組成物からなるシート類に関する。
【背景技術】
【０００２】
塩化ビニル樹脂製のシート（フィルムを含む）は広告・標識幕、建築工事用シート、レジャーシート、文具やファンシー商品などに広く使用されているが、これらは使用後、多くの場合、焼却処理されている。
【０００３】
しかしながら、現在、温室効果ガスによる大気・海水温度の上昇が問題となっており、さらに温室効果ガスの中でも、その原因の過半数を占めると云われる二酸化炭素の発生を抑えることが地球規模での課題となっている。
【０００４】
ここで、塩化ビニル樹脂は、もともとその重量のうち、約６割が塩素から構成されているために、焼却時の二酸化炭素発生量はポリエチレンやポリプロピレン等のオレフィン系樹脂よりも低い。また、化石原料である石油への依存率も低い、環境負荷の少ない樹脂である。
【０００５】
さらに、これら塩化ビニル樹脂に無機成分を添加することにより、燃焼時の二酸化炭素発生量を抑えることができるが、そのような成分としては一般に炭酸カルシウムが使用されていた（特許文献１）。
【０００６】
このような炭酸カルシウムは、主として石灰石などの炭酸カルシウムを主成分とする天然原料であるが、これは太古のサンゴやウミユリなどの遺骸が堆積してできたものと考えられており、このような炭酸カルシウムを含有する樹脂を焼却すると太古に化石化した二酸化炭素が再び大気に放出されることになる。一般に１気圧、８９８℃で次の反応により炭酸カルシウムから二酸化炭素が発生すると云われている。
【０００７】
［化１］
ＣａＣＯ３  →  ＣａＯ＋ＣＯ２
【０００８】
従って、炭酸カルシウム以外の、燃焼時に二酸化炭素を発生することのない無機成分を多量に配合させることが、二酸化炭素の減少に有効であると考えられるが、従来行われていたゼオライトなどの無機成分を多量に配合する（特許文献１）と成形加工性が悪化してしまう、また、成形後のシート（フィルム）の機械的強度が低下する等の問題があった。
【先行技術文献】
【特許文献】
【０００９】
【特許文献１】平７−１８８４８７号公報
【発明の概要】
【発明が解決しようとする課題】
【００１０】
本発明は、上記した従来の問題点を改善する、すなわち、燃焼時の二酸化炭素発生量が少ないながらも、良好な成形加工性を備え、高い強度を有するシートが得られる塩化ビニル樹脂組成物を提供することを目的とする。
【課題を解決するための手段】
【００１１】
本発明の塩化ビニル樹脂組成物は上記課題を解決するため、請求項１に記載の通り、炭酸カルシウムを１０重量％以上２５重量％以下、水酸化アルミニウムを１０重量％以上２５重量％以下、及び、ハイドロタルサイトを０．１重量％以上、それぞれ含有し、かつ、前記炭酸カルシウムと前記水酸化アルミニウムとの含有重量比が１：２〜２：１の範囲であることを特徴とする塩化ビニル樹脂組成物である。
【００１２】
また、本発明の塩化ビニル樹脂シートは、請求項２に記載の通り、請求項１に記載の塩化ビニル樹脂組成物からなることを特徴とする塩化ビニル樹脂シートである。
【００１３】
また、本発明の塩化ビニル樹脂シートは、請求項３に記載の通り、請求項２に記載の塩化ビニル樹脂シートにおいて、内部に補強繊維が配されていることを特徴とする。
【発明の効果】
【００１４】
本発明の塩化ビニル樹脂組成物によれば、燃焼時の二酸化炭素発生量が少ないながらも、良好な成形加工性と高い強度を有する塩化ビニルシートを作製することができる。
【００１５】
また、本発明の塩化ビニル樹脂シートは、燃焼時の二酸化炭素発生量が少ない上に、歩留まりが良好であるために安価となり、かつ、高い強度を得ることができる。
【００１６】
請求項３に記載の塩化ビニル樹脂シートは、上記効果に加え、耐久性が特に求められるターポリンとして好適である。
【発明を実施するための形態】
【００１７】
本発明の塩化ビニル樹脂組成物は上述の通り、炭酸カルシウムを１０重量％以上２５重量％以下、水酸化アルミニウムを１０重量％以上２５重量％以下、及び、ハイドロタルサイトを０．１重量％以上、それぞれ含有し、かつ、前記炭酸カルシウムと前記水酸化アルミニウムとの含有重量比が１：２〜２：１の範囲であることを特徴とする塩化ビニル樹脂組成物である。
【００１８】
ここで炭酸カルシウムの配合量が１０重量％未満であると二酸化炭素発生量が多くなり、また２５重量％超であると成形加工性が悪化し、成形後のシートの強度が低下する。
【００１９】
また、水酸化アルミニウムの配合量が１０重量％未満であると二酸化炭素発生量が多くなり、また２５重量％超であると成形加工性が悪化し、成形後のシートの強度が低下する。
【００２０】
さらに、炭酸カルシウムと水酸化アルミニウムとの含有重量比が１：２〜２：１（境界値を含む）となるように配合する。この範囲外であると、成形加工性が悪化し、成形後のシートの強度が低下する。
【００２１】
本発明の塩化ビニル樹脂組成物にはハイドロタルサイトが０．１重量％以上となるように配合される。このハイドロタルサイトの添加によりシートとするときのカレンダー適性が向上する。ハイドロタルサイトの添加量が０．１重量％未満であると添加の効果が充分に得られない。なお、ハイドロタルサイトの添加によりカレンダー適性が向上するが、０．５重量％以上添加しても添加量の上昇に見合うカレンダー適性の向上がなくなるので、添加の上限の目安としては０．５重量％である。
【００２２】
本発明で用いるベース樹脂である塩化ビニル樹脂としては一般的なシート形成用の塩化ビニル樹脂組成物を用いることができる。
【００２３】
そのようなものとしてはベース樹脂であるポリ塩化ビニルに、上記炭酸カルシウム、水酸化アルミニウム、及び、ハイドロタルサイトに加えて、フタル酸ジオクチル（以下「ＤＯＰ」とも云う）、アジピン酸ジオクチル（以下「ＤＯＡ」とも云う）、エポキシ化大豆油やリン酸トリクレシル（ＴＣＰ）などの可塑剤、バリウム／亜鉛系安定剤（ＢａＺｎ系安定剤）、カルシウム／亜鉛系安定剤、あるいは、錫系安定剤などの安定剤、紫外線吸収剤、顔料などの着色剤、さらには酸化防止剤、滑剤、帯電防止剤、防黴剤、抗菌剤、その他の難燃剤などを求められる性質に従って適宜添加し、一般的な混合・混練手段、例えばヘンシュルミキサー、バンバリミキサー等で混合、混練して本発明に係る塩化ビニル樹脂組成物を得て、その後、必要に応じて押出成形によってペレット化しても良い。
【００２４】
シート化（フィルム化）加工に当たっては一般的なシート化方法、例えば、カレンダー加工、押出成形、インフレーション成形法などを用いることができる。
【００２５】
また、ターポリンなどの内部に補強繊維が配されている塩化ビニル樹脂シートは、上記樹脂組成物によって例えばカレンダー成形を行ってシートを作製する際にカレンダーロールから供給されるシートが冷却する前にその片面に織物や編み物、あるいは不織布などの繊維組織体を重ね合わせて一体化した後、冷却した後に、今度は繊維組織体側の面に、カレンダー成形におけるカレンダーロールから供給されるシートをその冷却前に重ね合わせて一体成形することにより容易に製造することができる。
【００２６】
ここで上記繊維組織体を構成する繊維としては、ポリエステル繊維、ナイロン繊維、ＰＶＡ（ポリビニルアルコール）繊維、ガラス繊維などが挙げられ、ターポリン用途としてはポリエステル繊維からなる織物であると、柔軟性、及び、機械的強度に優れるために好ましい。
【実施例】
【００２７】
以下に本発明の塩化ビニル樹脂組成物、及び、塩化ビニル樹脂シートの実施例について具体的に説明する。
【００２８】
原料を表１及び表２で示す配合比（重量部。ただし表中の括弧内の数字は重量％である）で、ヘンシェルミキサーで混合後、バンバリミキサーで混練し、さらに混練ロールで混練した後、逆Ｌ型カレンダー成形機（カレンダー温度：１８５℃）により、厚さ：０．１ｍｍ、幅１０００ｍｍに成形し、１１種類のフィルムを得た。
【００２９】
これらフィルムについて、ＣＯ２（炭酸ガス）排出量、混練性、カレンダー適性、及び、強度をそれぞれ評価した。
【００３０】
ＣＯ２排出量については、ＪＩＳ  Ｋ  ２５４１−３（燃焼管式空気法）に従い測定したとき、１５００ｍｇ／ｍｍ２未満であるときを充分であるとして「◎」、１５００ｍｇ／ｍｍ２以上１８００ｍｇ／ｍｍ２未満であるときを充分であるとして「○」、１８００ｍｇ／ｍｍ２以上２０００ｍｇ／ｍｍ２未満であるときを不充分であるとして「△」、そして２０００ｍｇ／ｍｍ２超であるときを不充分であるとして「×」としてそれぞれ評価した。
【００３１】
また、混練性はカレンダー加工における重要なファクターであり、混練性が充分でないとカレンダー加工が困難となる。ここで、混練性は次のように評価した。すなわち、混練ロールでの混練後にロールから樹脂組成物がスムーズに剥がれ、常に人の補助なしにカレンダーロールへ供給がなされたときを充分であるとして「◎」、時々人の補助が必要であるときを充分であるとして「○」、常に人の補助が必要であるときを不充分であるとして「△」、そして、混練ロールからの樹脂組成物が剥がれないときを不充分であるとして「×」としてそれぞれ評価した。
【００３２】
また、カレンダー適性はカレンダー加工における重要なファクターであり、カレンダー適性が充分でないとカレンダー加工が困難となる。ここでカレンダー適性は次のように評価した。すなわち、カレンダー加工時にカレンダーロールからシートがスムーズに剥がれるときを充分であるとして「◎」、時々、カレンダーロールにシートが巻き付きかけ（いわゆる「フィルムがとられる」）、人の補助が必要となるときを充分であるとして「○」、常に人の補助が必要であるときを不充分であるとして「△」、そしてカレンダーロールからシートが剥がれない場合を不充分であるとして「×」としてそれぞれ評価した。
【００３３】
強度はＪＩＳ  Ｋ  ６７３２に従い、引張強度を測定したときに、１０Ｎ／ｍｍ２以上であるときを充分であるとして「○」、８Ｎ／ｍｍ２以上１０Ｎ／ｍｍ２未満であるときを不充分であるとして「△」、８Ｎ／ｍｍ２未満であるときを不充分であるとして「×」としてそれぞれ評価した。
【００３４】
上記結果から総合評価を行った。すなわち、一つでも「△」あるいは「×」がある場合を不充分であるとして「×」、一つも「△」あるいは「×」がない場合を充分であるとして「○」として評価した。
これら評価結果を併せて表１及び表２に示す。
【００３５】
【表１】
2010189501.tif 000002
【００３６】
【表２】
2010189501.tif 000003
【００３７】
表１及び表２により、本発明に係る塩化ビニル樹脂組成物によれば、燃焼時の二酸化炭素発生量が少ないながらも、良好な成形加工性を備え、高い強度を有するシートが得られることが判る。